(57)【要約】【課題】  鉛フリーはんだに対する耐食性を向上させたステンレス鋼等を提供する。【解決手段】  本発明のステンレス鋼１０は、鉛フリーはんだに対する耐食性を有するものであって、オーステナイト系のステンレス鋼本体１１の表面に形成されるとともに窒化クロムを含まずに窒素及びクロムを固溶体として含む窒化改質層１２と、窒化改質層１２の表面に硝酸によって形成された不動態皮膜１３と、を有することを特徴とする。不動態被膜１３は、酸化クロムからなる。不動態被膜１３は、耐食性に優れているため、鉛フリーはんだに対する保護被膜として機能する。窒化改質層１２の厚みは、例えば５μｍ〜１５μｍである。不動態被膜１３の厚みは、例えば１０ｎｍ以上である。【選択図】  図１
2007131921.tif 000002
【特許請求の範囲】
【請求項１】
溶融した鉛フリーはんだに接触する部分に用いられるステンレス鋼において、
オーステナイト系のステンレス鋼本体の表面に形成されるとともに窒化クロムを含まずに窒素及びクロムを固溶体として含む窒化改質層と、この窒化改質層の表面に酸化剤によって形成された不動態皮膜と、
を有することを特徴とするステンレス鋼。
【請求項２】
前記酸化剤が硝酸である、
請求項１記載のステンレス鋼。
【請求項３】
前記溶融した鉛フリーはんだに接触する部分の少なくとも一部が、請求項１又は２記載のステンレス鋼からなる、
ことを特徴とするはんだ付装置。
【請求項４】
前記溶融した鉛フリーはんだを収容するはんだ槽を備え、このはんだ槽の当該鉛フリーはんだに接触する部分が請求項１又は２記載のステンレス鋼からなる、
ことを特徴とするはんだ付装置。
【請求項５】
溶融した鉛フリーはんだに接触する部分に用いられるステンレス鋼を製造する方法において、
オーステナイト系のステンレス鋼本体の表面に窒素を拡散する窒素拡散処理を施すことにより、窒化クロムを含まずに窒素及びクロムを固溶体として含む窒化改質層を形成する第一工程と、
この窒化改質層の表面に不動態皮膜を形成する第二工程と、
この不動態皮膜を厚膜化又は緻密化する第三工程と、
を含むことを特徴とするステンレス鋼の製造方法。
【請求項６】
前記第二工程では、前記第一工程で加熱された前記ステンレス鋼本体及び前記窒化改質層を大気中で冷却することにより、前記窒化改質層の表面に前記不動態皮膜を形成する、
ことを特徴とする請求項５記載のステンレス鋼の製造方法。
【請求項７】
前記第三工程では、前記第二工程で形成された前記不動態皮膜に酸化処理を施すことにより、当該不動態皮膜を厚膜化又は緻密化する、
ことを特徴とする請求項５又は６記載のステンレス鋼の製造方法。
【請求項８】
前記第三工程における前記酸化処理は、前記不動態皮膜を硝酸水溶液中に浸漬することである、
ことを特徴とする請求項７記載のステンレス鋼の製造方法。
【請求項９】
前記硝酸水溶液の濃度は５％〜６０％であり、当該硝酸水溶液中に常温で３０分以上前記不動態皮膜を浸漬する、
ことを特徴とする請求項８記載のステンレス鋼の製造方法。
【発明の詳細な説明】
【技術分野】
【０００１】
本発明は、鉛フリーはんだに対する耐食性を有するステンレス鋼等に関する。
【背景技術】
【０００２】
近年、環境に対する鉛汚染を防止する観点から、鉛フリーはんだが急速に普及しつつある。この鉛フリーはんだは、環境保護に有用である反面、従来のスズ−鉛共晶はんだに比べて、融点が高い、はんだ濡れ性が劣る、などの問題も有する。
【０００３】
その一方で、鉛フリーはんだの使用に伴い、溶融はんだを収容するはんだ槽が激しく侵食されるという事態も発生している。その理由は、鉛フリーはんだを使用することにより、スズの割合が高くなり、かつ溶融はんだの温度が高くなり、かつ強力なフラックスが用いられ、その結果、ステンレス鋼の侵食が進んだためと考えられている。
【０００４】
そのような鉛フリーはんだの使用に伴う侵食を防ぐはんだ槽が、下記特許文献１に開示されている。このはんだ槽は、溶融はんだに接触する全てのステンレス鋼表面を、窒化物で覆うものである。そして、この窒化物とは、窒化クロムを含まずに窒素及びクロムを固溶体として含む窒化改質層である。窒化クロムは、脆くてクラックが入りやすい。そのため、窒素及びクロムを固溶体として含む窒化改質層とすることにより、耐食性が向上する。
【０００５】
【特許文献１】特開２００４−１４１９１４号公報
【発明の開示】
【発明が解決しようとする課題】
【０００６】
しかしながら、特許文献１に開示された技術では、鉛フリーはんだに対する耐食性が不十分であるため、実用化に問題があった。
【０００７】
そこで、本発明の目的は、鉛フリーはんだに対する耐食性を向上させたステンレス鋼等を提供することにある。
【課題を解決するための手段】
【０００８】
本発明者は、上記目的を達成するために実験を重ねた結果、前述の窒化改質層の表面に酸化剤（例えば硝酸）によって不動態皮膜を形成したところ、鉛フリーはんだに対する耐食性が飛躍的に向上することを見出した。本発明は、この知見によってなされたものである。
【０００９】
すなわち、本発明に係るステンレス鋼は、鉛フリーはんだに対する耐食性を有するものであって、オーステナイト系のステンレス鋼本体の表面に形成されるとともに窒化クロムを含まずに窒素及びクロムを固溶体として含む窒化改質層と、窒化改質層の表面に酸化剤によって形成された不動態皮膜と、を有することを特徴とする（請求項１）。酸化剤は硝酸としてもよい（請求項２）。鉛フリーはんだとしては、例えばＳｎ−Ａｇ、Ｓｎ−Ａｇ−Ｂｉ、Ｓｎ−Ａｇ−Ｃｕ、Ｓｎ−Ｚｎ、Ｓｎ−Ｚｎ−Ｂｉ等が挙げられる。
【００１０】
本発明に係るはんだ付装置は、溶融した鉛フリーはんだが接触する部分の少なくとも一部に、本発明に係るステンレス鋼が用いられたことを特徴とする（請求項３）。また、本発明に係るはんだ付装置は、溶融した鉛フリーはんだを収容するはんだ槽を備え、はんだ槽の鉛フリーはんだに接触する部分に本発明に係るステンレス鋼が用いられたことを特徴とする（請求項４）。本発明に係るはんだ付装置では、鉛フリーはんだに接触する部分に本発明に係るステンレス鋼を用いたことにより、鉛フリーはんだに侵食されにくくなるので、耐久性が著しく改善される。
【００１１】
本発明に係るステンレス鋼の製造方法は、鉛フリーはんだに対する耐食性を有するステンレス鋼を製造する方法であって、オーステナイト系のステンレス鋼本体の表面に窒素を拡散する窒素拡散処理を施すことにより、窒化クロムを含まずに窒素及びクロムを固溶体として含む窒化改質層を形成する第一工程と、窒化改質層の表面に不動態皮膜を形成する第二工程と、不動態皮膜を厚膜化又は緻密化する第三工程と、を含むことを特徴とする（請求項５）。第一工程でステンレス鋼本体の表面に窒化改質層が形成され、第二工程で窒化改質層の表面に不動態皮膜が形成され、第三工程で不動態皮膜が厚膜化又は緻密化されることにより、本発明に係るステンレス鋼が得られる。ここでいう「厚膜化」とは膜厚が増加することをいい、「緻密化」とは例えばピンホール、クラック、ボイドなどが埋められて密度が増加することをいう。また、「厚膜化又は緻密化」とは、厚膜化又は緻密化のどちらか一方の他に、厚膜化及び緻密化の両方が同時に生ずる場合も含むものとする。
【００１２】
第一工程の前に、ステンレス鋼本体の表面に予め形成されていた不動態皮膜を除去する工程を含む、としてもよい。この場合は、ステンレス鋼本体の表面の不要な不動態皮膜が除去されることにより、第一工程でステンレス鋼本体の表面に窒化改質層を容易に形成できる。なお、不動態皮膜の除去方法としては、サンドブラスト、ショットブラスト、機械研磨、ＣＭＰ、ドライエッチング、ウェットエッチングなどが挙げられる。
【００１３】
第一工程における窒素拡散処理は、アンモニアガスを含む雰囲気でステンレス鋼本体を一定温度かつ一定時間加熱することである、としてもよい。この場合、一定温度は３８０℃から４３０℃までのいずれかの温度であり、一定時間は１５時間から２５時間までのいずれかの時間である、としてもよい。また、第一工程で形成される窒化改質層は、５μｍから１５μｍまでのいずれかの厚みである、としてもよい。
【００１４】
第二工程では、第一工程で加熱されたステンレス鋼本体を大気中で冷却することにより、窒化改質層の表面に不動態皮膜を形成する、としてもよい（請求項６）。このとき、大気中の酸素及び余熱によって、酸化クロムからなる不動態皮膜が形成される。なお、第一工程で加熱されたステンレス鋼本体を不活性ガス中で冷却した後に大気中に放置するだけでも、窒化改質層の表面に不動態皮膜を形成することができる。
【００１５】
第三工程では、第二工程で形成された不動態皮膜に所定の酸化処理を施すことにより、不動態皮膜を厚膜化又は緻密化する、としてもよい（請求項７）。第三工程における所定の酸化処理は、不動態皮膜を硝酸水溶液中に浸漬することである、としてもよい（請求項８）。このとき、硝酸水溶液の濃度は５％〜６０％であり、硝酸水溶液中に常温で３０分以上不動態皮膜を浸漬する、としてもよい（請求項９）。硝酸は酸化力が極めて強いので、厚膜化又は緻密化した不動態皮膜が確実に得られる。また、所定の酸化処理において、硝酸の代わりに、他の酸化剤を用いてもよい。酸化剤の具体例としては、高酸化数状態の金属化合物、高酸化数状態元素の酸素酸、過酸化物、酸化物、ハロゲン元素単体、酸素、オゾンなどが挙げられる。
【発明の効果】
【００１６】
本発明に係るステンレス鋼によれば、オーステナイト系のステンレス鋼本体の表面に窒素及びクロムを固溶体として含む窒化改質層を形成し、窒化改質層の表面に酸化剤によって不動態皮膜を形成することにより、鉛フリーはんだに対する耐食性を向上できる。
【００１７】
本発明に係るはんだ付装置によれば、鉛フリーはんだに接触する部分に本発明に係るステンレス鋼を用いたことにより、鉛フリーはんだに侵食されにくくなるので、耐久性を著しく向上できる。
【００１８】
本発明に係るステンレス鋼の製造方法によれば、オーステナイト系のステンレス鋼本体の表面に窒化改質層を形成し、この窒化改質層の表面に不動態皮膜を形成し、この不動態皮膜を厚膜化又は緻密化することにより、鉛フリーはんだに対する耐食性に極めて優れたステンレス鋼を製造できる。
【発明を実施するための最良の形態】
【００１９】
図１は、本発明に係るステンレス鋼の一実施形態を示す概略断面図である。以下、この図面に基づき説明する。
【００２０】
本実施形態のステンレス鋼１０は、鉛フリーはんだに対する耐食性を有するものであって、オーステナイト系のステンレス鋼本体１１の表面に形成されるとともに窒化クロムを含まずに窒素及びクロムを固溶体として含む窒化改質層１２と、窒化改質層１２の表面に硝酸によって形成された不動態皮膜１３と、を有することを特徴とする。不動態被膜１３は、酸化クロムからなる。不動態被膜１３は、耐食性に優れているため、鉛フリーはんだに対する保護被膜として機能する。窒化改質層１２の厚みは、例えば５μｍ〜１５μｍである。不動態被膜１３の厚みは、例えば１０ｎｍ以上である。
【００２１】
図２はステンレス鋼１０の製造方法の一実施形態を示す概略断面図であり、図２［１］〜図２［５］の順に工程が進行する。以下、図１及び図２に基づき説明する。
【００２２】
まず、オーステナイト系のステンレス鋼本体１１として、ＳＵＳ３１６又はＳＵＳ３０４を用意する。ＳＵＳ３１６でもＳＵＳ３０４でも、ほぼ同じ結果が得られる。ＳＵＳ３１６の組成は、Ｃｒが１６〜１８wt％、Ｎｉが１０〜１４wt％、Ｍｏが２．５wt％、残りがＦｅである。ＳＵＳ３０４の組成は、Ｃｒが１８〜２０wt％、Ｎｉが８〜１０．５wt％、残りがＦｅである。
【００２３】
ステンレス鋼本体１１の表面には、酸化クロムからなる不動態皮膜１４が予め形成されている（図２［１］）。不動態皮膜１４は、窒化改質層１２形成の妨げになる。そこで、微小の粒状体２１を高速噴射して不動態皮膜１４に衝突させることにより（図２［１］）、不動態皮膜１４を除去する（図２［２］）。この工程は、省略することもできるが、確実かつ容易に窒化改質層１２を形成するためにあった方が好ましい。
【００２４】
続いて、窒素拡散処理によって窒化改質層１２を形成する（図２［３］）。窒素拡散処理条件である処理温度は、比較的低温域が使用される。この低温域とは３８０℃〜４３０℃程度の範囲を指す。処理時間は１５時間〜２５時間である。ここでは、処理温度として４２０℃の低温度域を利用し、アンモニアガス（ＮＨ3）を含む雰囲気２２中で、２０時間かけてステンレス鋼本体１１を窒素拡散処理した。
【００２５】
この窒素拡散処理後のステンレス鋼について硬度を測定した。その結果、表面から１５μｍ程度までは約８００ビッカース硬さ（Ｈｖ）となり、それ以上では約３００ビッカース硬さ（Ｈｖ）以下となった。このことから、窒化改質層１２の厚みは約１５μｍであることがわかる。
【００２６】
また、窒化改質層１２は、クロム（Ｃｒ）と窒素（Ｎ）が固溶体の状態で存在していることが確認された。この窒化改質層１２は、クロム及び窒素がそれぞれ固溶状態にあるため、クロム窒化物が含まれていない状態（クロム窒化物フリーな状態）となっている。
【００２７】
ここで、従来のような比較的高温域（５００℃〜５５０℃）を使用して、比較的長時間（４０時間〜５０時間）かけて真空窒化処理する場合には、ステンレス鋼の表面にクロム窒化物層（クロム窒化物であるＣｒＮ）が生成されることが知られている。つまり、このような高温域かつ長時間の窒化処理ではクロム窒化物層が生成されるのに対して、本実施形態のように低温域かつ比較的短い時間での窒素拡散処理を行うと、クロム窒化物層ではなく、クロムと窒素がそれぞれ固溶体として存在する窒化改質層１２が生成される。
【００２８】
これは、自由エネルギー序列により化学量論比の異なるクロム窒化物（ＣｒＮ，Ｃｒ2Ｎなどの析出物）が析出される場合は、自由エネルギーの高いものから順番に析出し、最後に最も低いもの（最終安定相）が析出して平衡するというステップ則が関係する。
【００２９】
加熱温度が３８０〜４３０℃付近の低温域では、Ｃｒ2Ｎの自由エネルギーがＣｒＮのそれよりも大きいが、Ｃｒ2Ｎは当該温度域では析出しにくいことが検証されている。その結果、当該低温域ではＣｒ2Ｎに阻害されてＣｒＮも析出しにくい状態となっているため、クロム窒化物層が生成されずにクロムと窒素とがそれぞれ固溶体として存在する。
【００３０】
４３０℃付近、つまり４３０℃未満では、Ｃｒ2Ｎの自由エネルギーとＣｒＮのそれとがほぼ均衡するものの、ややＣｒ2Ｎの自由エネルギーの方が優位に働くものと推定され、特に４２０℃ではその関係がよりはっきりするものと推定される。そして、４３０℃を超える温度域ではＣｒＮの自由エネルギーがＣｒ2Ｎより高くなるため、ＣｒＮが析出して、ステンレス鋼の最表面にクロム窒化物が生成されるものと考えられる。
【００３１】
したがって、加熱温度は、３８０℃〜４３０℃が好ましく、特に４２０℃付近が最も好ましい。３８０℃以下では反応が遅く、４３０℃以上であると、上述したようにＣｒ2Ｎの自由エネルギーよりもＣｒＮの自由エネルギーの方が高くなるのが顕著となるからである。また、処理時間は、１５時間〜２５時間が好ましく、特に２０時間付近が最も好ましい。１５時間以下では充分な処理反応時間とは言い難く、２５時間以上になると窒化改質層１２が剥離しやすくなるからである。
【００３２】
窒化改質層１２の表面には、大気中で自然に不動態被膜１５が生成される（図２［４］）。不動態被膜１５は、酸化クロムの被膜である。窒化改質層１２におけるクロム窒化物フリーの状態が、不動態被膜１５の形成に寄与していると考えられる。つまり、クロムが固溶体として存在するために、酸化クロムの不動態被膜１５が生成されるのである。不動態被膜１５の厚みは１０ｎｍ程度である。この膜厚は、例えばオージェ分析とスパッタエッチングとを併用することにより、測定することができる。上述したように、クロムが固溶状態にある窒化改質層１２が存在するため、最表面に生成される酸化クロムの不動態被膜１５によって、鉛フリーはんだに対する耐食性が増す。
【００３３】
また、不動態被膜１５は、大気中で自然に生成される厚みにするのではなく、窒化改質層１２を酸素雰囲気や高温に曝すことによってより厚く形成してもよい。例えば、窒化改質層１２は４２０℃まで加熱されるので、その状態から大気中で常温まで冷却するだけでも、不動態被膜１５はより厚くなる。この場合は、新たな設備が不要であるので、好都合である。
【００３４】
続いて、不動態皮膜１５を硝酸水溶液中２３に浸漬することにより、厚膜化又は緻密化された不動態皮膜１３を形成する（図２［５］）。不動態皮膜１５が不動態皮膜１３となる過程で、不動態皮膜１５のピンホールやクラックが埋められて、保護膜としての機能が向上する。このとき、硝酸水溶液２３の濃度は５％〜６０％とすることが好ましく、その硝酸水溶液２３中に常温で３０分以上不動態皮膜１５を浸漬することが好ましい。硝酸水溶液２３の濃度が５％以下又は６０％以上であると、不動態皮膜１３の形成に時間がかかり過ぎる。硝酸水溶液２３中に不動態皮膜１５を浸漬する時間が３０分未満では、厚膜化又は緻密化の効果が不十分である。硝酸（ＨＮＯ3）は酸化力が極めて強いので、厚膜化又は緻密化した不動態皮膜１３が確実に得られる。
【００３５】
図３はステンレス鋼１０についての実験結果を示す写真であり、図３［１］は比較例であり、図３［２］は本実施形態である。以下、図１乃至図３に基づき説明する。
【００３６】
まず、図２［４］におけるステンレス鋼１０’と図２［５］におけるステンレス鋼１０とを用意した。つまり、ステンレス鋼１０’は、不動態皮膜１５の厚膜化又は緻密化の処理を省略した比較例、すなわち特許文献１に開示された従来技術である。
【００３７】
そして、ステンレス鋼１０’，１０を用いて、概略Ｌ字型の試験片をそれぞれ作製した。続いて、溶融している４００℃の鉛フリーはんだ中に各試験片を浸漬かつ回転させ、時間の経過による各試験片の侵食の状態を観察した。ここで、鉛フリーはんだはＳｎ−3.0Ａｇ−0.5Ｃｕ（すなわちＡｇ3.0wt％、Ｃｕ0.5wt％、残りＳｎ）を用い、その融点は２２０℃である。溶融中の鉛フリーはんだには、侵食を加速する要因と考えられるヒ素（Ａｓ）を３００ｐｐｍ添加した。また、試験片の回転数は１２０ｒｐｍである。
【００３８】
３００時間が経過した後の各試験片を図３に示す。図３から明らかなように、比較例のステンレス鋼１０’（図３［１］）では大きく侵食されているのに対し、本実施形態のステンレス鋼１０（図３［２］）ではほとんど侵食されていない。また、ステンレス鋼１０について、５００時間まで実験を続けたが、ほとんど侵食されなかった。
【００３９】
以上のように、ステンレス鋼本体１１の表面に窒化改質層１２を形成し、窒化改質層１２の表面に不動態皮膜１５を形成し、不動態皮膜１５を厚膜化又は緻密化して不動態皮膜１３とすることにより、鉛フリーはんだに対する耐食性に極めて優れたステンレス鋼１０を製造できる。
【００４０】
図４［１］は、本発明に係るはんだ付装置の第一実施形態を示す概略断面図である。以下、図１及び図４［１］に基づき説明する。
【００４１】
本実施形態のはんだ付装置３０は、はんだ槽３１を備えた浸漬式である。はんだ槽３１は、溶融はんだＳを収容するとともに、少なくとも溶融はんだＳに接触する部分が図１のステンレス鋼１０からなる。また、はんだ槽３１は、溶融はんだＳに浸漬されるヒータ３２を備えている。ヒータ３２の表面も、高温で溶融はんだＳに接するため、ステンレス鋼１０からなる。なお、はんだ付装置３０には、図示しないが、プリント配線板Ｐの搬送機構が設けられている。溶融はんだＳは、鉛フリーはんだである。
【００４２】
鉛フリーはんだは、はんだ槽３１内でヒータ３２によってその融点以上に加熱されて、溶融はんだＳとなっている。ここで、電子部品が載置されたプリント配線板Ｐの裏側を溶融はんだＳに浸漬することにより、プリント配線板Ｐのはんだ付を行う。
【００４３】
従来は、何らかの理由によってステンレス鋼表面の酸化皮膜が破壊され、剥き出しになったステンレス鋼が溶融はんだＳ中のスズによって侵食されていた。これに対して、本実施形態のはんだ付装置３０では、溶融はんだＳに接触する部分にステンレス鋼１０を用いたことにより、鉛フリーはんだに侵食されにくくなるので、耐久性が著しく向上する。なお、ステンレス鋼１０は、必ずしも溶融はんだＳに接する全ての部分に用いる必要はなく、特に侵食の激しい部分例えばヒータ３２の表面にのみ用いてもよい。
【００４４】
図４［２］は、本発明に係るはんだ付装置の第二実施形態を示す概略断面図である。以下、図１及び図４［２］に基づき説明する。
【００４５】
本実施形態のはんだ付装置４０は、はんだ槽４１を備えた噴流式である。はんだ槽４１は、溶融はんだＳを収容するとともに、少なくとも溶融はんだＳに接触する部分が図１のステンレス鋼１０からなる。また、はんだ槽４１は、整流用多孔板４２ａ，４２ｂ、ヒータ４３、シャフト４４、フィン４５、ダクト４６、ノズル４７等を備えている。そして、ヒータ４３の表面、並びに整流用多孔板４２ａ，４２ｂ、シャフト４４、フィン４５、ダクト４６及びノズル４７も、ステンレス鋼１０からなる。なお、はんだ付装置４０には、図示しないが、プリント配線板Ｐの搬送機構が設けられている。溶融はんだＳは、鉛フリーはんだである。整流用多孔板４２ａ，４２ｂは、多数の透孔が設けられ、溶融はんだＳの流れを均一化してノズル４７へ送る働きをする。
【００４６】
鉛フリーはんだは、はんだ槽４１内でヒータ４３によってその融点以上に加熱されて、溶融はんだＳとなっている。シャフト４４は、図示しないモータから動力を伝達することにより、撹拌用のフィン４５を回転させる。フィン４５よってダクト４６内に送られた溶融はんだＳは、整流用多孔板４２ａ，４２ｂを通過して、ノズル４７から噴き出される。ここで、電子部品が載置されたプリント配線板Ｐの裏側を噴き出てくる溶融はんだＳに接触させることにより、プリント配線板Ｐのはんだ付を行う。
【００４７】
従来は、何らかの理由によってステンレス鋼表面の酸化皮膜が破壊され、剥き出しになったステンレス鋼が溶融はんだＳ中のスズによって侵食されていた。従来の噴流式のはんだ付装置では、強制的に溶融はんだＳを撹拌することにより、溶融はんだＳが激しく当たるシャフト、フィン、ダクト、整流用多孔板、ノズル等で大きく侵食される。
【００４８】
これに対して、本実施形態のはんだ付装置４０では、溶融はんだＳに接触する部分にステンレス鋼１０を用いたことにより、鉛フリーはんだに侵食されにくくなるので、耐久性が著しく向上する。なお、ステンレス鋼１０は、必ずしも溶融はんだＳに接する全ての部分に用いる必要はなく、特に侵食の激しい部分例えばシャフト４４、フィン４５、ダクト４６、整流用多孔板４２ａ，４２ｂ、ノズル４７等にのみ用いてもよい。
【００４９】
なお、本発明は、いうまでもなく、上記各実施形態に限定されるものではない。例えば、本発明が適用されるはんだ槽は、もちろん全体がステンレス鋼である必要はなく、溶融はんだに接触する部分に少しでもステンレス鋼が用いられていればよい。
【図面の簡単な説明】
【００５０】
【図１】本発明に係るステンレス鋼の一実施形態を示す概略断面図である。
【図２】図１のステンレス鋼を製造する方法の一実施形態を示す概略断面図であり、図２［１］〜図２［５］の順に工程が進行する。
【図３】ステンレス鋼についての実験結果を示す写真であり、図３［１］は比較例のステンレス鋼であり、図３［２］は図１のステンレス鋼である。
【図４】本発明に係るはんだ付装置を示す概略断面図であり、図４［１］は第一実施形態であり、図４［２］は第二実施形態である。
【符号の説明】
【００５１】
１０  ステンレス鋼
１１  ステンレス鋼本体
１２  窒化改質層
１３  不動態皮膜
３０，４０  はんだ付装置
３１，４１  はんだ槽
【図１】
2007131921.tif 000003
【図２】
2007131921.tif 000004
【図３】
2007131921.tif 000005
【図４】
2007131921.tif 000006